СШИВАЮЩАЯ КОМПОЗИЦИЯ И СПОСОБ ЕЕ ПРИМЕНЕНИЯ

1. Сшивающая композиция, включающая (а) жидкость на водной основе, (b) буферный регулятор рН, (с) сшиваемый органический полимер, (d) сшивающий агент, включающий органический титанат, органический цирконат или их комбинации, и (е) замедлитель, представляющий собой гидроксиалкиламинокарбоновую кислоту.
2. Композиция по п.1, в которой сшиваемый органический полимер представляет собой растворимый полисахарид, выбранный из природных смол, производных смол и производных целлюлозы.
3. Композиция по п.2, в которой полисахарид представляет собой производное целлюлозы, выбранное из карбоксиметилцеллюлозы и карбоксиметилгидроксиэтилцеллюлозы.
4. Композиция по п.1, в которой сшивающий агент представляет собой комплекс органического циркония, выбранный из соли цирконий α-гидроксикарбоновой кислоты, комплексов цирконий-полиол, комплексов цирконий-алканоламины, комплексов цирконий-гидроксиалкилированные алкилендиамины и их комбинаций.
5. Композиция по п.1, в которой сшивающий агент представляет собой комплекс органического титаната, выбранный из соли титан α-гидроксикарбоновой кислоты, комплексов титан-полиол, комплексов титан-алканоламины и их комбинаций.
6. Композиция по пп.1, 4 или 5, в которой замедлитель выбран из группы, которая включает бис(гидроксиэтил)глицин, бис(гидроксиметил)глицин, бис(гидроксипропил)глицин, бис(гидроксиизопропил)глицин, бис(гидроксибутил)глицин, моно(гидроксиэтил)глицин, моно(гидроксиметил)глицин и их соли щелочных металлов.
7. Композиция по п.6, в которой замедлитель представляет собой бис(гидроксиэтил)глицин.
8. Способ гидроразрыва пласта, который включает закачку сшивающей композиции в указанный пласт со скоростью расхода и под давлением, достаточными для создания повторного приоткрывания и/или увеличения протяженности трещины в указанном пласте, согласно которому указанная композиция представляет собой сшивающую композицию по любому из пп.1-7.
9. Способ гидроразрыва пласта, включающий:
(а) приготовление базового геля смешиванием жидкости на водной основе со сшиваемым органическим полимером;
(b) приготовление сшивающей композиции замедленного действия смешиванием сшивающего агента, включающего органический титанат, органический цирконат или их комбинации, с замедлителем, представляющим собой гидроксиалкиламинокарбоновую кислоту;
при этом способе буферный регулятор рН добавляют к базовому гелю, к сшивающей композиции замедленного действия или к тому и другому;
(с) осуществление контакта базового геля со сшивающей композицией замедленного действия;
(d) проведение реакции между базовым гелем и сшивающим агентом через управляемый отрезок времени для образования сшитого водного геля; и
(е) закачку сшитого геля в пласт со скоростью расхода и под давлением, достаточными для создания трещины, повторного приоткрывания и/или увеличения протяженности трещины в пласте.
10. Способ гидроразрыва пласта, включающий:
(а) приготовление базового геля смешиванием жидкости на водной основе с органическим сшиваемым полимером и замедлителем, представляющим собой гидроксиалкиламинокарбоновую кислоту;
(b) контактирование базового геля со сшивающим агентом, включающим органический титанат, органический цирконат или их комбинации;
при этом способе буферный регулятор рН добавляется к базовому гелю, к сшивающему агенту или к тому и другому до начала контактирования;
(с) проведение реакции между базовым гелем и сшивающим агентом через управляемый отрезок времени для образования сшитого водного геля; и
(d) закачку сшитого геля в пласт со скоростью расхода и под давлением, достаточными для создания повторного приоткрывания и/или увеличения протяженности трещины в пласте.
11. Способ гидроразрыва пласта, пересеченного стволом скважины, который включает:
(а) приготовление базового геля смешиванием жидкости на водной основе со сшиваемым полимером;
(b) закачку базового геля в ствол скважины;
(с) одновременно с закачкой базового геля в ствол скважины или после этого закачку сшивающего агента, включающего органический титанат, органический цирконат или их комбинации, в ствол скважины;
при этом способе буферный регулятор рН и замедлитель, представляющий собой гидроксиалкиламинокарбоновую кислоту, независимо добавляют к базовому гелю, к сшивающему агенту или к тому и другому, перед тем как производится закачка базового геля и сшивающего агента в ствол скважины;
(d) проведение реакции между базовым гелем и сшивающим агентом через управляемый отрезок времени для образования сшитого водного геля; и
(е) закачку сшитого геля в пласт из ствола скважины со скоростью расхода и под давлением, достаточными для создания повторного приоткрывания и/или увеличения размеров трещины в пласте.
12. Способ тампонирования проницаемой зоны или утечки в пласте, включающий контактирование с указанной зоной или местом утечки сшивающей композицией, включающей композицию любого из пп.1-7.
13. Способ тампонирования проницаемой зоны или утечки в пласте, включающий:
(а) приготовление базового геля смешиванием жидкости на водной основе со сшиваемым органическим полимером;
(b) приготовление сшивающей композиции замедленного действия смешиванием сшивающего агента, включающего органический титанат, органический цирконат или их комбинации, с замедлителем, представляющим собой гидроксиалкиламинокарбоновую кислоту;
при этом способе буферный регулятор рН добавляют к базовому гелю, к сшивающей композиции замедленного действия или к тому и другому;
(с) контактирование базового геля со сшивающей композицией замедленного действия;
(d) проведение реакции базового геля и сшивающего агента через управляемый отрезок времени с образованием сшитого водного геля; и
(е) закачку сшитого геля в проницаемую зону или к месту утечки.
14. Способ тампонирования проницаемой зоны или утечки в пласте, включающий:
(а) приготовление базового геля смешиванием жидкости на водной основе со сшиваемым органическим полимером и замедлителем, представляющим собой гидроксиалкиламинокарбоновую кислоту;
(b) контактирование базового геля со сшивающим агентом, включающим органический титанат, органический цирконат или их комбинации;
при этом способе буферный регулятор рН добавляется к базовому гелю, к сшивающему агенту или к тому и другому до начала контактирования;
(с) проведение реакции базового геля и сшивающего агента через управляемый отрезок времени для образования сшитого водного геля; и
(d) закачку сшитого геля в проницаемую зону или к месту утечки.
15. Способ тампонирования проницаемой зоны или утечки в пласте, включающий:
(а) приготовление базового геля смешиванием жидкости на водной основе со сшиваемым полимером;
(b) закачку базового геля в проницаемую зону или к месту утечки;
(с) одновременно с закачкой базового геля в проницаемую зону или к месту утечки или после этого закачку сшивающего агента, включающего органический титанат, органический цирконат или их комбинации, в проницаемую зону или к месту утечки;
при этом способе буферный регулятор рН и замедлитель, представляющий собой гидроксиалкиламинокарбоновую кислоту, независимо добавляют к базовому гелю, к сшивающему агенту или к тому и другому перед закачкой базового геля и сшивающего агента в проницаемую зону или к месту утечки; и
(d) проведение реакции базового геля и сшивающего агента через управляемый отрезок времени для образования сшитого водного геля для тампонирования проницаемой зоны или утечки.